(57)【要約】【課題】  磨耗があっても不規則模様を失わず、光による劣化を防止することで長期間に渡って使用可能な樹脂成形品およびその製造装置と製造方法を提供する。【解決手段】  樹脂ペレット（第１樹脂材料）とマスターバッチ（第２樹脂材料）とを混合した混合物について一方の樹脂材料が半溶融するまで溶融し、溶融した混合物を所定形状の樹脂成形品に成形した後、当該成形物の表面を紫外線吸収剤を有する透明塗料３４（透明部材）でコーティングする。樹脂ペレットとマスターバッチとでは色，流動性および溶融温度が異なるので、混合物を溶融した後には不規則模様が発現する。また、透明塗料３４でコーティングされた樹脂成形品Ｐは酸素と反応しないので、光による劣化を防止して長期間に渡って使用できる。樹脂成形品Ｐは表面だけでなく内部も不規則模様が発現しているので、磨耗があっても不規則模様を失わない。【選択図】        図６
2006241310.tif 000002
【特許請求の範囲】
【請求項１】
木目模様やマーブル模様等のような不規則模様を有する樹脂成形品であって、
色，流動性および溶融温度が異なる第１樹脂材料と第２樹脂材料とを混合した混合物について一方の樹脂材料が半溶融するまで溶融し、
溶融した混合物を所定形状に成形した後、当該成形物の表面を紫外線吸収剤を有する透明部材でコーティングした不規則模様を有する樹脂成形品。
【請求項２】
請求項１に記載した不規則模様を有する樹脂成形品であって、
透明部材でコーティングする前に、成形物の表面を除去する不規則模様を有する樹脂成形品。
【請求項３】
木目模様やマーブル模様等のような不規則模様を有する樹脂成形品の製造装置であって、
樹脂成形品のベースとなる第１樹脂材料と、当該第１樹脂材料とは色，流動性および溶融温度を異ならせた第２樹脂材料とを混合する混合手段と、
前記第２樹脂材料が半溶融するまで、前記混合手段によって混合された混合物を溶融する溶融手段と、
前記溶融手段によって溶融された混合物を所定形状の樹脂成形品に成形する成形手段と、
前記成形手段によって成形された成形物の表面を、紫外線吸収剤を有する透明部材でコーティングするコーティング手段とを備えた不規則模様を有する樹脂成形品の製造装置。
【請求項４】
請求項３に記載した不規則模様を有する樹脂成形品の製造装置であって、
溶融手段によって溶融された混合物にかかる不規則模様を変化させる模様変化手段をさらに備えた不規則模様を有する樹脂成形品の製造装置。
【請求項５】
請求項３または４に記載した不規則模様を有する樹脂成形品の製造装置であって、
成形手段によって成形された成形物の表面を除去する除去手段をさらに備えた不規則模様を有する樹脂成形品の製造装置。
【請求項６】
木目模様やマーブル模様等のような不規則模様を有する樹脂成形品の製造方法であって、
樹脂成形品のベースとなる第１樹脂材料と、当該第１樹脂材料とは色，流動性および溶融温度を異ならせた第２樹脂材料とを混合する混合工程と、
前記第２樹脂材料が半溶融するまで、前記混合工程によって混合された混合物を溶融する溶融工程と、
前記溶融工程によって溶融された混合物を所定形状の樹脂成形品に成形する成形工程と、
前記成形工程によって成形された成形物の表面を、紫外線吸収剤を有する透明部材でコーティングするコーティング工程とからなる不規則模様を有する樹脂成形品の製造方法。
【発明の詳細な説明】
【技術分野】
【０００１】
本発明は、木目模様やマーブル模様等のような不規則模様を有する樹脂成形品や、当該樹脂成形品の製造装置および製造方法に関する。
【背景技術】
【０００２】
従来、樹脂成形品に対して木目模様やマーブル模様等のような不規則模様を発現させるには、例えばペレット化した着色剤組成物をオレフィン系樹脂に添加することで得ていた（例えば特許文献１を参照）。
【特許文献１】特開２００１−５９０２５号公報（第２−３頁）
【発明の開示】
【発明が解決しようとする課題】
【０００３】
しかし、オレフィン系樹脂を含む樹脂成形品は、光（特に紫外線）の影響を受けて劣化しやすい特性がある。この劣化は、酸素とのラジカル連鎖反応によって進行する。したがって、特許文献１に開示された製法で得た樹脂成形品は不規則模様を発現しているものの、光の影響を受けて劣化するので長期間に渡って使用することができなかった。
一方、樹脂成形品に不規則模様を設ける技術として、他には水圧転写やフィルムインサートが知られている。ところが、これらの技術を用いて製造した樹脂成形品は表面にのみ模様を設けたに過ぎないので、磨耗すると模様が無くなるという問題がある。
本発明はこのような点に鑑みてなしたものであり、磨耗があっても不規則模様を失わず、かつ光による劣化を防止することで長期間に渡って使用可能な樹脂成形品の製造装置および製造方法を提供することを目的とする。
【課題を解決するための手段】
【０００４】
（１）課題を解決するための手段（以下では単に「解決手段」と呼ぶ。）１は、木目模様やマーブル模様等のような不規則模様を有する樹脂成形品であって、色，流動性および溶融温度が異なる第１樹脂材料と第２樹脂材料とを混合した混合物について一方の樹脂材料が半溶融するまで溶融し、溶融した混合物を所定形状に成形した後、当該成形物の表面を紫外線吸収剤を有する透明部材でコーティングすることを要旨とする。
なお、「半溶融」とは固体部分と溶融部分とが混在する状態である。よって、一方の樹脂材料について全部が固体の状態と、全部が溶融した状態とを除いた状態を意味する。
【０００５】
解決手段１によれば、第１樹脂材料と第２樹脂材料とでは色，流動性および溶融温度が異なるので、これらの混合物を溶融した後には不規則模様が発現する。また、透明部材でコーティングされた樹脂成形品は酸素と反応しないので、ラジカル連鎖反応を停止させられる。よって、光による劣化を防止して長期間に渡って使用可能な樹脂成形品を製造することができる。また、樹脂成形品は表面だけでなく内部も不規則模様が発現しているので、磨耗があっても不規則模様を失わない。
【０００６】
なお、樹脂成形品に発現した不規則模様を認識するために用いる透明部材には、不規則模様が認識可能な半透明の透明部材を含む。例えば、透明塗料や透明樹脂などが該当する。以下、本明細書において同様である。
また、透明部材には成形物の表面を溶かす溶剤を配合してもよく、この場合には外部から認識できる不規則模様を明瞭にすることが可能になる。
【０００７】
（２）解決手段２は、解決手段１に記載した不規則模様を有する樹脂成形品であって、透明部材でコーティングする前に、成形物の表面を除去することを要旨とする。
【０００８】
解決手段２によれば、成形物の表面を所定量（例えば０．１[mm]や０．３[mm]等）だけ除去すると、色が混濁していた表面の膜が無くなり、内部に隠れていた明瞭な模様が現れる。したがって、不規則模様を顕在化させることができる。表面の膜が除去されても透明部材でコーティングするので、光による劣化を防止できる。
【０００９】
（３）解決手段３は、木目模様やマーブル模様等のような不規則模様を有する樹脂成形品の製造装置であって、樹脂成形品のベースとなる第１樹脂材料と当該第１樹脂材料とは色，流動性および溶融温度を異ならせた第２樹脂材料とを混合する混合手段と、前記第２樹脂材料が半溶融するまで前記混合手段によって混合された混合物を溶融する溶融手段と、前記溶融手段によって溶融された混合物を所定形状の樹脂成形品に成形する成形手段と、前記成形手段によって成形された成形物の表面を紫外線吸収剤を有する透明部材でコーティングするコーティング手段とを備えたことを要旨とする。
【００１０】
解決手段３によれば、混合手段によって混合された混合物が溶融手段によって溶融されると、不規則模様が発現する。また、成形手段によって成形された成形物は、その表面を透明部材でコーティングされるので、酸素と反応せず、ラジカル連鎖反応を停止させられる。よって、光による劣化を防止して長期間に渡って使用可能な樹脂成形品を製造することができる。また、樹脂成形品は表面だけでなく内部も不規則模様が発現しているので、磨耗があっても不規則模様を失わない。
【００１１】
（４）解決手段４は、解決手段３に記載した不規則模様を有する成形品の製造装置であって、溶融手段によって溶融された混合物にかかる不規則模様を変化させる模様変化手段をさらに備えたことを要旨とする。
【００１２】
解決手段４によれば、溶融手段によって溶融された混合物には不規則模様が発現するが、模様変化手段によって不規則模様を変化させる。模様変化手段には不規則模様を変化させられる任意の機構や部材等を用いてよく、例えば攪拌機や棒状部材等が該当する。よって、不規則模様を多様化して面白味を持たせたせることができる。
【００１３】
（５）解決手段５は、解決手段３または４に記載した不規則模様を有する成形品の製造装置であって、成形手段によって成形された成形物の表面を除去する除去手段をさらに備えたことを要旨とする。
【００１４】
解決手段５によれば、上述した解決手段２と同様にして成形物の表面を所定量だけ除去すると、内部に隠れていた明瞭な模様が現れる。したがって、不規則模様を顕在化させることができる。
【００１５】
（６）解決手段６は、木目模様やマーブル模様等のような不規則模様を有する樹脂成形品の製造方法であって、樹脂成形品のベースとなる第１樹脂材料と当該第１樹脂材料とは色，流動性および溶融温度を異ならせた第２樹脂材料とを混合する混合工程と、前記第２樹脂材料が半溶融するまで前記混合工程によって混合された混合物を溶融する溶融工程と、前記溶融工程によって溶融された混合物を所定形状の樹脂成形品に成形する成形工程と、前記成形工程によって成形された成形物の表面を紫外線吸収剤を有する透明部材でコーティングするコーティング工程とからなる不規則模様を有することを要旨とする。
【００１６】
解決手段６によれば、混合工程によって混合された混合物が溶融工程によって溶融されると、不規則模様が発現する。成形工程によって成形された成形物の表面は透明部材でコーティングされるので、酸素と反応せずラジカル連鎖反応を停止させることができる。よって、光による劣化を防止して長期間に渡って使用可能な樹脂成形品を製造することができる。また、この製造方法によって製造した樹脂成形品は表面だけでなく内部も不規則模様が発現しているので、磨耗があっても不規則模様を失わない。
【発明の効果】
【００１７】
本発明によれば、樹脂成形品の表面をコーティングした透明部材に含まれる紫外線吸収剤が光による劣化を防止するので、長期間に渡って使用可能な樹脂成形品を提供することができる。また、当該樹脂成形品は表面だけでなく内部も不規則模様が発現しているので、磨耗があっても不規則模様を失わない。
【発明を実施するための最良の形態】
【００１８】
本発明を実施するための最良の形態について、図１〜図６を参照しながら説明する。図１には、本発明を実現するための構成例にかかる一部を模式的に表す。図２には、研削機による除去例を表す。図３には、塗装機によるコーティング例を表す。図４には、成形用材料の一例を表す。図５には、溶融状態の一例を表す。図６には、樹脂成形品の一部断面を模式的に表す。
【００１９】
図１に表すように、本発明にかかる樹脂成形品の製造装置は混合機１２，溶融機１６，成形機１８，スクリュー２４などを有する。さらには、図２に表す研削機３０や、図３に表す塗装機３２なども有する。これらの各要素の機能等については以下に説明する。
【００２０】
まず図１において、樹脂成形品を成形するための成形材料はホッパー１０に投入され、一時的に貯留される。当該成形材料は、例えば樹脂ペレット３６やマスターバッチ３８などを用いる（図４を参照）。第１樹脂材料に相当する樹脂ペレット３６は、樹脂成形品のベースとなる樹脂材料である。当該樹脂ペレット３６は、例えばＡＢＳ樹脂やＰＣ／ＡＢＳ樹脂などが該当する。第２樹脂材料に相当するマスターバッチ３８は、樹脂ペレット３６とは色，流動性（粘性）および溶融温度（融点）などが異なる樹脂材料である。「着色材」とも呼ばれるマスターバッチ３８は、樹脂ペレット３６と同様にペレット状のものを用いるが、樹脂ペレット３６よりも溶融温度が高いものを用いるのが望ましい。具体的には、例えばＰＥＴやＰＣなどが該当する。
【００２１】
混合手段に相当する混合機１２は一般的な構成からなり、貯留されている材料を混合する。ただし、不規則模様のばらつきを抑えるため、図４に表すように樹脂ペレット３６とマスターバッチ３８との混合物ができるだけ均一になるまで混合を行うのが望ましい。
溶融手段に相当する溶融機１６は、シリンダ２６，ヒーター１４，ノズル２８などを有する。シリンダ２６は、混合機１２によって混合された混合物がノズル２８に向かって移動する（すなわち図面右方向に移動する）。ヒーター１４は、シリンダ２６内を移動する混合物について少なくともマスターバッチ３８が半溶融するまで加熱を行う。半溶融の溶融率は、樹脂の種類や模様等に応じて任意に設定することができ、例えば５０％や６０％等が該当する。具体的にはヒーター１４で加熱する温度を設定することで、溶融率を設定する。こうして溶融した混合物、すなわち溶融物は例えば図５に表すような不規則模様が発現する。溶融物は、加圧されてノズル２８から成形機１８に射出される。
【００２２】
なお図１に表す溶融機１６は、さらにスクリュー２４を備えている。このスクリュー２４は、回転軸２２や、当該回転軸２２の外周に螺旋状に設けられた翼２０などを有する。スクリュー２４は、回転軸２２の回転に伴って混合物を成形機１８に向けて送り出す機能を有する。
なお、必要に応じて翼２０の一部やシリンダ２６の内壁等に突起物を設けてもよい。模様変化手段に相当する突起物は、例えば針状や柱状の突起からなる。突起物が溶融物と接触することで、既に発現している溶融物の不規則模様が変化する。
【００２３】
成形手段に相当する成形機１８は例えば金型が用いられ、射出された溶融物を所定形状（例えば製品形状）に成形する。成形後に成形機１８から取り出されると樹脂成形品Ｐになる。なお、図１や図３に表す樹脂成形品Ｐは、シフトレバー装置に用いられるハウジング（「アッパーハウジング」とも呼ぶ。）に成形した例である。
【００２４】
成形機１８から取り出された成形物の表面は、溶融や成形などの際に色が混濁する場合がある。そこで図２に表すように、成形物の表面を研削機３０で除去する。研削機３０は除去手段に相当する、除去量は、表面から所定量（例えば０．１[mm]や０．３[mm]等）で十分である。成形物の内部は表面ほどは混濁せずに安定しているので、研削機３０によって表面の膜が除去されると内部に隠れていた明瞭な模様が現れる。
【００２５】
研削機３０によって表面を除去された成形物のままでは、光（特に紫外線）の影響を受けて酸素とのラジカル連鎖反応が進行して劣化する。そこで図３に表すように、塗装機３２によって成形物の表面を透明塗料３４でコーティングして樹脂成形品Ｐを得る。塗装機３２はコーティング手段に相当する。透明塗料３４は透明部材に相当し、透明（もしくは半透明）の塗料である。透明塗料３４の成分として、紫外線吸収剤や溶剤などのうちで少なくとも一つを含めてよい。
【００２６】
透明塗料３４には、例えばアクリル系ウレタン樹脂塗料などを用いる。紫外線吸収剤には、例えばベンゾトリアゾール系やベンゾフェノン系の吸収剤の中から一種または複数種で組成する。溶剤４０には、例えば酢酸エチル，イソプロピルアルコール，ブチルセロソルブなどのような一般的な成分からなる溶剤を用いる。こうして透明塗料３４で表面をコーティングした後の樹脂成形品Ｐを断面図で図６に表す。当該図６では樹脂成形品Ｐの表面に透明塗料３４がコーティングされており、溶剤４０が樹脂成形品Ｐと透明塗料３４とを結合させている。よって溶剤４０は不規則模様を明瞭にすることができる。
【００２７】
上述した実施の形態によれば、以下に表す各効果を得ることができる。
（１）本発明の樹脂成形品Ｐは、樹脂ペレット３６とマスターバッチ３８とを混合した混合物について一方の樹脂材料（すなわちマスターバッチ３８）が半溶融するまで溶融し、溶融した混合物を所定形状に成形した後、成形物の表面を透明塗料３４でコーティングして得られる。樹脂ペレット３６とマスターバッチ３８とでは色，流動性および溶融温度が異なるので、これらの混合物を溶融した後には不規則模様が発現する。また、透明塗料３４でコーティングされた樹脂成形品Ｐは酸素と反応しないので、光による劣化を防止して長期間に渡って使用可能になる。また、樹脂成形品Ｐは表面だけでなく内部も不規則模様が発現しているので、磨耗があっても不規則模様を失わない。
なお、本例では第１樹脂材料として樹脂ペレット３６を適用し、第２樹脂材料としてマスターバッチ３８を適用した。これに代えて、第１樹脂材料としてマスターバッチ３８を適用し、第２樹脂材料として樹脂ペレット３６を適用してもよい。
【００２８】
（２）本発明の製造装置は、樹脂ペレット３６とマスターバッチ３８とを混合する混合機１２（混合手段）と、マスターバッチ３８が半溶融するまで混合物を溶融する溶融機１６（溶融手段）と、溶融物を樹脂成形品Ｐに成形する成形機１８（成形手段）と、成形された成形物の表面を透明塗料３４でコーティングする塗装機３２（コーティング手段）とを備えた（図１，図３を参照）。
また、本発明の製造方法では、樹脂ペレット３６とマスターバッチ３８とを混合し（混合工程）、マスターバッチ３８が半溶融するまで混合物を溶融し（溶融工程）、溶融物を樹脂成形品Ｐに成形し（成形工程）、成形物の表面を透明塗料３４でコーティングすると（コーティング工程）、最終的な樹脂成形品Ｐを得ることができる。
【００２９】
樹脂ペレット３６とマスターバッチ３８とでは色，流動性および溶融温度が異なるので、溶融機１６によって溶融された混合物には不規則模様が発現する。また、透明塗料３４でコーティングされた樹脂成形品Ｐは酸素と反応しないので、ラジカル連鎖反応を停止させられる。よって、光による劣化を防止して長期間に渡って使用可能な樹脂成形品Ｐを製造することができる。また、樹脂成形品Ｐは表面だけでなく内部も不規則模様が発現しているので、磨耗があっても不規則模様を失わない。
【００３０】
（３）翼２０の一部に突起物（模様変化手段）を設けた。当該突起物が溶融物に接触すると、既に発現している不規則模様を変化させることができる。よって、不規則模様を多様化して面白味を持たせることができる。なお、溶融率を変化させることによっても、不規則模様を変化させることが可能である。
【００３１】
（４）成形機１８によって成形された成形物の表面を除去する研削機３０（除去手段）を備えた（図２を参照）。成形物の表面を研削機３０で除去すると、色が混濁していた表面の膜が無くなり、内部に隠れていた明瞭な模様が現れる。したがって、樹脂成形品Ｐの不規則模様を顕在化させることができる。
【００３２】
〔他の実施の形態〕
以上では、本発明を実施するための最良の形態について説明したが、本発明は当該形態に何ら限定されない。言い換えれば、本発明の要旨を逸脱しない範囲内において、種々なる形態で実施することが可能である。例えば、次に表す各形態を実現してもよい。
【００３３】
（１）上述した実施の形態では、混合手段として混合機１２を適用し、溶融手段として溶融機１６を適用し、成形手段として成形機１８を適用し、コーティング手段として塗装機３２を適用し、除去手段として研削機３０を適用した（図１，図３を参照）。これらの混合手段，溶融手段，成形手段，コーティング手段および除去手段のうちで二以上の組み合わせた手段を一の機械で実現する構成としてもよい。例えば、混合手段と溶融手段とを組み合わせた場合には、樹脂ペレット３６とマスターバッチ３８とを混合するとともに、マスターバッチ３８が半溶融するまで溶融を行う混合溶融機が該当する。このような複合機を用いると、製造工程を簡略化して樹脂成形品Ｐを製造することが可能になる。
なお、除去手段としては、成形物の表面を研削する研削機３０に代えて、成形物の表面を研磨する研磨機を用いても同様の作用効果が得られる。
【００３４】
（２）上述した実施の形態では、光の影響による樹脂成形品Ｐの劣化を防止するため、塗装機３２によって透明塗料３４を表面にコーティングした（図３を参照）。この形態に代えて、塗装以外の方法によって成形物の表面をコーティングしてもよい。例えば図７に表すように、コーティング手段に相当する噴射機４４によって透明樹脂４２を成形物の表面にコーティングする。透明樹脂４２は透明部材に相当し、透明（もしくは半透明）の樹脂である。透明塗料３４と同様に、透明樹脂４２の成分として紫外線吸収剤や溶剤などのうちで少なくとも一つを含めてよい。この形態であっても、樹脂成形品Ｐの表面にコーティングされた透明樹脂４２によって樹脂成形品Ｐは酸素と反応しないので、上述した実施の形態と同様の作用効果を得ることができる。
【００３５】
（３）上述した実施の形態では、成形機１８として射出成形用の金型を適用した（図１を参照）。この形態に代えて、溶融物の粘性が高い場合には、押し出し成形用の金型を適用してもよい。この形態であっても、樹脂成形品Ｐの表面に透明部材（例えば透明塗料３４や透明樹脂４２等）がコーティングされた樹脂成形品Ｐを製造することができるので、上述した実施の形態と同様の作用効果を得ることができる。
【００３６】
（４）上述した実施の形態では、シフトレバー装置に用いられるハウジングに成形した樹脂成形品Ｐに対して適用した。この形態に代えて、他の樹脂成形品に対しても同様に適用することが可能である。当該他の樹脂成形品としては、例えば車両内装品、雑貨、家電品などが該当する。車両内装品としては、シフトレバー装置の操作ノブや、ステアリング、ドアトリム（ドアまわりのパネル）、インパネ、ダッシュボードなどがある。雑貨としては、テーブル（天板や脚等）、椅子、傘（取っ手や石突等）、額縁、筆入れ、ペン類（ボールペンやサインペン等）、眼鏡フレーム、スリッパなどがある。家電品としては、アンプやスピーカー，テレビ，冷蔵庫，洗濯機，パソコン等にかかるケースや部品、電話機（携帯用または固定用）、電灯用傘などがある。これらの製品や部品であっても、表面にコーティングされた透明樹脂４２が酸素との反応を防止するので、上述した実施の形態と同様の作用効果を得ることができる。
【００３７】
（５）上述した実施の形態では、模様変化手段として翼２０の一部やシリンダ２６の内壁等に設ける突起物を適用した。この形態に代えて、溶融物を攪拌する攪拌機や攪拌部材等を適用してもよい。この場合でも、溶融物に発現した不規則模様を変化させられる。
【００３８】
（６）上述した実施の形態では、樹脂ペレット３６とマスターバッチ３８がバラバラの状態で混合して混合物にした（図４を参照）。この形態に代えて、樹脂ペレット３６およびマスターバッチ３８のうち、いずれか一方の樹脂材料を取り囲むように、所定数（例えば数十個や数百個等）からなる他方の樹脂材料を一方の樹脂材料（例えば数個）に軽く接着して団塊状物体にしてもよい。この団塊状物体を溶融して得られる模様は、一の樹脂成形品では不規則になるものの、複数の樹脂成形品の相互間ではほぼ同等とすることが可能になる。したがって、製品としての樹脂成形品Ｐに均一性を付与することができる。
【図面の簡単な説明】
【００３９】
【図１】本発明を実現するための構成例にかかる一部を模式的に表す図である。
【図２】研削機による除去例を説明する図である。
【図３】塗装機によるコーティング例を説明する図である。
【図４】成形用材料を説明する図である。
【図５】溶融状態を説明する図である。
【図６】樹脂成形品の一部断面を表す模式図である。
【図７】噴射機によるコーティング例を説明する図である。
【符号の説明】
【００４０】
１０  ホッパー
１２  混合機（混合手段）
１４  ヒーター
１６  溶融機（溶融手段）
１８  成形機（成形手段）
２０  翼
２２  回転軸
２４  スクリュー
２６  流通路
３０  研削機（除去手段）
３２  塗装機（コーティング手段）
３４  透明塗料
３６  樹脂ペレット（第１樹脂材料）
３８  マスターバッチ（第２樹脂材料）
４０  溶剤
４２  透明樹脂
４４  噴射機（コーティング手段）
Ｐ  樹脂成形品
【図１】
2006241310.tif 000003
【図２】
2006241310.tif 000004
【図３】
2006241310.tif 000005
【図４】
2006241310.tif 000006
【図５】
2006241310.tif 000007
【図６】
2006241310.tif 000008
【図７】
2006241310.tif 000009